(57)【要約】  硫酸から及び場合によりリン酸塩源からの硫酸塩とリン酸塩源に存在するカルシウムとのモル比が０．６〜０．８であり、エッチングタンクのＰ２Ｏ５の含有量が６％未満である条件下で２０〜１８０分の所定の時間間隔で硫酸を使用するカルシウムを含む又は含まないリン酸塩源をエッチングする方法。【特許請求の範囲】
【請求項１】
リン酸塩系精製化合物の生成のためのカルシウムを含むリン酸塩源の酸攻撃のプロセスであって、
ａ）第１の固形物と、前記第１の固形物が懸濁している第１の液相とを含む第１の懸濁液の形成を伴う、２０〜１８０分の範囲の所定の期間における前記リン酸塩源の硫酸を用いる酸攻撃工程であって、前記第１の固形物が少なくともリン酸カルシウム及び不純物を含み、前記第１の液相がリン酸及び溶解したリン酸一カルシウムを含み、前記攻撃は、前記硫酸から及び場合によりリン酸塩源からの前記硫酸塩と前記リン酸塩源からのカルシウムとのモル比が０．６〜０．８の範囲であり、前記Ｐ２Ｏ５の含有量が６％未満である投入条件で行われる、酸攻撃工程と、
ｂ）前記第１の液相からの前記第１の固形物の分離を伴う前記第１のスラリーの第１の濾過工程と、
ｃ）精製されたリン酸塩系の化合物の前記第１の液相からの回収工程と
を含む、プロセス。
【請求項２】
前記酸攻撃が１つ、２つ又はそれ以上の攻撃タンクで起こる、請求項１に記載のプロセス。
【請求項３】
前記所定の期間が１２０分未満である、請求項１又は２に記載のプロセス。
【請求項４】
前記１つ又は複数の攻撃タンク内の前記液相中の前記Ｐ２Ｏ５含有量が５％未満である、請求項２又は３に記載のプロセス。
【請求項５】
前記攻撃が、９０℃以下の前記１つ又は複数の攻撃タンク温度で実行される、請求項２〜４のいずれか一項に記載のプロセス。
【請求項６】
前記硫酸が、特に前記１つ又は複数の攻撃タンクに添加される前の希硫酸である、請求項２〜５のいずれか一項に記載のプロセス。
【請求項７】
前記希硫酸が、１３重量％以下のＨ２ＳＯ４濃度を特徴とする、請求項６に記載のプロセス。
【請求項８】
前記硫酸から及び場合により前記リン酸塩源からの硫酸塩と前記リン酸塩源に存在する前記カルシウムとのモル比が、０．６８〜０．７８の範囲である、請求項１〜７のいずれか一項に記載のプロセス。
【請求項９】
濾過の前に、塩基を前記第１の懸濁液に添加することをさらに含む、請求項１〜８のいずれか一項に記載のプロセス。
【請求項１０】
前記リン酸塩系精製化合物が前記第１の液相から回収される前記工程の前に、第２の液相中の懸濁液の第２の固形物を含む第２の懸濁液の形成及び前記第２の液相から懸濁液中の前記第２の固形物を分離するための前記第２の懸濁液の濾過を伴う、濾過後の前記第１の液相への塩基の添加をさらに含み、前記第２のリン酸塩系精製化合物は、それによって前記第２の固形物の含有量が低い前記第１の液相からの前記第２の液相から回収される、請求項１〜９のいずれか一項に記載のプロセス。
【請求項１１】
前記第１の液相から分離された前記第１の固形物が、前記第１の懸濁液に導入することによりリサイクルされる、請求項１〜１０のいずれか一項に記載のプロセス。
【請求項１２】
前記カルシウムを含む前記リン酸塩源が、従来のリン鉱石、低いＰ２Ｏ５含有量を有するリン鉱石、灰、廃水処理施設からの汚泥、骨灰、豚糞、鶏糞、廃水処理施設の汚泥からの灰、廃水処理施設からの汚泥、及びリン酸塩含有量が原料の総重量に対して３０重量％未満のＰ２Ｏ５のリン酸塩含有量を特徴とする任意の原料からなる群から選択される、請求項１〜１１のいずれか一項に記載のプロセス。
【請求項１３】
前記精製されたリン酸塩系化合物が、リン酸一カルシウムＭＣＰ、リン酸二カルシウムＤＣＰ、より詳細には食品グレードのリン酸二カルシウムＤＣＰ、リン酸、例えば前記第１の液相から直接誘導された酸又は前記ＤＣＰから生成されたリン酸である、請求項１〜１２のいずれか一項に記載のプロセス。
【請求項１４】
前記第２の液相が、前記１つ又は複数の攻撃タンクに導入することによりリサイクルされる、請求項１０〜１３のいずれか一項に記載のプロセス。
【請求項１５】
ａ）リン酸二カルシウムの総重量に対して４０重量％以上のＣａＯ含有量と、
ｂ）リン酸二カルシウムの総重量に対して０．０２０重量％以下の塩化物含有量と、
ｃ）リン酸二カルシウムの総重量に対して２重量％以下のフッ化物含有量と、
ｄ）リン酸二カルシウムの総重量に対して０．１５重量％以下のＮａ２Ｏ含有量と、
を含むリン酸二カルシウムＤＣＰ組成物。
【発明の詳細な説明】
【技術分野】
【０００１】
本発明は、リン酸系精製化合物の生成のために、
−カルシウムを含むリン酸塩源の酸攻撃（ａｃｉｄ  ａｔｔａｃｋ）のプロセスと、
−カルシウムを含まないリン酸塩源の酸攻撃のプロセスと
に関する。
【０００２】
「カルシウムを含まないリン酸塩源」とは、リン酸塩源の乾燥物質（１０５℃乾燥）の総重量に対して、１０重量％未満、好ましくは５重量％未満、好ましくは１重量％、より好ましくは０．１重量％、さらにより好ましくは０．０５重量％以下のリン酸イオン、リン酸水素イオン及び／又はリン酸二水素イオンに結合又は非結合のカルシウム含有量を意味する。
【０００３】
結合カルシウムを含まないリン酸塩源には、例えば、リン酸鉄、リン酸アルミニウム、リン酸リチウム、リン酸亜鉛、リン酸マグネシウム又は混合リン酸塩が含まれる。この実施形態では、カルシウムをリン酸塩源に添加して、攻撃タンク（ａｔｔａｃｋ  ｔａｎｋ）で０．６〜０．８の範囲のＳＯ４／Ｃａモル比を達成する。
【０００４】
カルシウムを含むリン酸塩源の酸攻撃は、最新技術によりよく知られている。
【０００５】
同様の性質の従来のプロセスは、硫酸カルシウム二水和物又は石膏（ＣａＳＯ４．２Ｈ２Ｏ）の結晶化を引き起こす条件で、リン鉱石を硫酸と反応させることにある。次いで、第１の反応器で得られた石膏スラリーは、第２の反応器で、濾過性を高める目的で、形成された硫酸塩グレインのサイズを増大させる熟成プロセスを受けることができる。次いで、熟成スラリーを濾過して、約２５〜３５重量％の遊離Ｐ２Ｏ５含有量を有するリン酸を得る。
【０００６】
また、高い温度及び濃度のＰ２Ｏ５及び／又はＳＯ３で、半水和物（ＣａＳＯ４．１／２Ｈ２Ｏ）又は硬石膏の形態の硫酸カルシウムのスラリーを得る硫酸攻撃によるリン酸の生成も既知である。これらのプロセスでは、一般に、濃リン酸及び濾過が容易な硫酸塩が得られるが、これらのプロセスでのＰ２Ｏ５の抽出効率は、従来のプロセスほど高くはない。酸攻撃の後、特定の場合、得られた硫酸カルシウム半水和物は硫酸カルシウム二水和物に変換される（Ｕｌｌｍａｎ’ｓ  Ｅｎｃｙｃｌｏｐａｅｄｉａ  ｏｆ  Ｉｎｄｕｓｔｒｉａｌ  Ｃｈｅｍｉｓｔｒｙ，２００８年，８及び９頁）。
【０００７】
また、形成された石膏が良好な濾過を提供するグレインサイズを特徴とする第１のスラリーを得るために、リン鉱石が従来のプロセスに従って再び攻撃条件にさらされることも知られている。次いで、この第１のスラリーの一部がサンプリングされ、石膏が半水和物に変換される条件にさらされ、それにより第２のスラリーが形成される。次いで第１のスラリーの残りは第２のスラリーと混合され、得られたスラリーは濾過される（国際公開第２００５／１１８４７０号を参照）。
【０００８】
リン酸の生成に影響を与える主要な問題は、Ｐ２Ｏ５に富む鉱物堆積物の枯渇にある。これらの堆積物は利用され尽くされている。現在、Ｐ２Ｏ５含有量が乏しいと考えられる鉱物、例えばリン鉱石に対してＰ２Ｏ５含有量が２５重量％以下、特定の場合では２０％以下の鉱物に頼らなければならない。
【０００９】
これらの鉱物を使用し、高品質の生成リン酸を抽出するプロセスは、国際公開２０１１／０６７３２１号に記載されていた。このプロセスの攻撃条件には、導入された硫酸とリン鉱石に含まれるカルシウムとの間の顕著に化学量論的な反応が含まれるが、結晶化スラリーの遊離Ｐ２Ｏ５含有量は３８〜５０重量％に高く維持され、温度は７０〜９０℃で維持される。驚くべきことに、これらの条件は非常に純度の高い安定した二水和物結晶を生じさせる。次いで、このスラリーを温度上昇に供し、その間に二水和物グレインが可溶化して非攻撃又は共結晶化Ｐ２Ｏ５を放出すると同時に、良好な濾過性を備えた硫酸カルシウム半水和物の結晶化及び非常に少ない遊離ＳＯ３含有量のリン酸の生成が達成される。Ｐ２Ｏ５含有量の少ない鉱物は、不純物含有量がますます高くなることが多いことに留意すべきである。不純物含有量は一般に、比（Ａｌ２Ｏ３＋Ｆｅ２Ｏ３＋ＭｇＯ）／Ｐ２Ｏ５×１００で表され、ＭＥＲ（微量元素比）とも呼ばれる。典型的であると言われているリン酸塩は、約５〜８の範囲のＭＥＲ比によって特徴付けられる。
【００１０】
１０を超えると、不純物の含有量が非常に重要になるため、硫酸による鉱物の攻撃中に、石膏の形態での硫酸カルシウムの結晶化に悪影響を及ぼし始める。このレベルの不純物含有量では、特に硫酸カルシウム二水和物の結晶化及びその濾過に影響を及ぼす問題のために、リン酸の生成が問題になる。したがって、これは、リン鉱石の攻撃の直後に濾過が行われるすべてのプロセスで重大な欠点である。
【００１１】
国際公開２０１１／０６７３２１号に記載されているようなプロセスでは、石膏の結晶化も不純物の影響を受けるが、石膏は濾過されることを意図していないため、これは重要ではない。
【００１２】
国際公開２０１２／１６３４２５号は、硫酸を使用した低品質のリン鉱石の攻撃によるリン酸生成プロセスの開発を目的としており、高品質の生成リン酸及び岩石からのＰ２Ｏ５の良好な抽出効率を得ることができる。さらに、このプロセスは、既存及び従来の施設に適用できるはずであり、経済的に正当化することが不可能な費用のかかる変換を必要としないはずである。この文書によれば、このプロセスは、攻撃の過程で、リン鉱石に含まれるＰ２Ｏ５に対して１〜５重量％の範囲のＦ含有量にて第１のスラリーへのフッ素源の添加を含む。攻撃条件は、導入された硫酸と、主に炭酸塩及びリン酸カルシウムの形態で、リン鉱石に含まれるカルシウムとの間に実質的に化学量論的な反応をもたらすようなものである。攻撃の結果生じる第１のスラリーの酸性水相は、遊離硫酸をまったく又はほとんど含まず、遊離Ｐ２Ｏ５の含有量は比較的高い。
【００１３】
以上のように、リン鉱石からリン酸を生成することの難しさは、常に十分な攻撃収率、許容できる品質の酸、及び変化させるのが多かれ少なかれ容易な硫酸カルシウムを有することであり、この文脈では、濃硫酸によるリン鉱石の攻撃は、原料リン酸を生成し、十分及び経済的に利益のあるＰ２Ｏ５の抽出率を確保するために、化学量論的反応として行わなければならないことが一般に受け入れられている。
【００１４】
化学量論的反応による硫酸によるリン鉱石の攻撃によるリン酸の生成の場合、反応は次のように記述される、
（Ｉ）Ｃａ３（ＰＯ４）２＋３Ｈ２ＳＯ４→３ＣａＳＯ４．２Ｈ２Ｏ＋２Ｈ３ＰＯ４
ここでモル比ＳＯ４／Ｃａ＝３／３、つまり＝１
【００１５】
このように生成されたリン酸を石灰塩基と組み合わせて使用して、食品グレード（人間又は動物用）のリン酸二カルシウム（ＤＣＰ）を生成するために又はその他の任意の用途に使用できることも知られている。
【００１６】
英国特許第９３８４６８号には、リン鉱石から又は塩酸を含む天然鉱物からのリン酸一カルシウム（ＭＣＰ）又はリン酸二カルシウム（ＤＣＰ）の生成が記載されている。
【００１７】
国際公開第２０１５／０８２４６８号には、リン鉱石の塩酸攻撃について記載されている。
【００１８】
残念ながら、塩酸攻撃プロセスでは、例えば特定のグレードの技術的なＤＣＰには存在すべきでない塩化物イオンを除去するために、ＤＣＰ洗浄工程が必要である。塩酸を使用するプロセスでは、原料の不純物の一部が蓄積する残留塩化カルシウムが生成される。この解決策は、実施するために、追加の精製処理が必要である。さらに、攻撃タンクに塩酸が存在すると、温度が６０℃以上の場合、施設で腐食の問題が発生する。
【００１９】
また、米国特許第３１６１４６６号から、硫酸を使用したリン鉱石の攻撃プロセスが既知である。この文書で記載されているプロセスでは、第１の硫酸攻撃が攻撃タンクで行われ、ペースト状のスラリーが得られ、このスラリーは、熟成のために放置され得るか、又は追加の酸攻撃を受ける第２のタンクに移され得る。このプロセスは、連続的なｐＨ制御に基づいており、漸進的にｐＨを増加させて、液相（液体）に存在する様々な不純物を選択的に沈殿させるのに役立つ。液には、ＭＣＰ及びリン酸が大量に含まれる。
【００２０】
残念ながら、上述の選択的沈殿のために各工程で厳密なｐＨ制御が必要なため、記載されているプロセスは限定的であるだけでなく、関与する多くの工程及びリン鉱石の処理に必要な時間のために経済的に不健全である。
【００２１】
最後に、別のプロセスが英国特許第７９３８０１号に記載されている。この文書では、記載されたプロセスは、１４〜６２％に濃縮された硫酸によるリン鉱石の準化学量論的攻撃を含む。記載されたプロセスの目的は、リン鉱石に含まれる希土類元素の回収である。その結果、重要な工程の１つは、リン鉱石を完全に溶解して液相を形成し、そこから希土類を抽出できることにある。したがって、このプロセスでは、反応性シリカを添加して希土類を溶液中に維持し、約２４時間の攻撃期間を必要とする。文書に開示されているカルシウムに対するＰ２Ｏ５の含有量（Ｐ２Ｏ５／Ｃａ）は、１０／１〜４／１の範囲である。
【００２２】
以上のように、このプロセスは、相当な市場価値のある希土類の抽出によって利益を上げる可能性が高いという事実のため、リン鉱石の処理に時間がかかり、多大なコストがかかる。ただし、精製されたリン酸塩系の物質を生成することを目的とするアプローチでは、このプロセスの経済的な収益性は疑問視する必要がある。
【００２３】
本発明の目的は、エネルギーコスト、生成コスト、生成装置で使用される材料の耐性、及び原料の柔軟性の間の最適なバランスを備えた経済的に利益のあるプロセスを提供することにより、最新技術の欠点を改善することである。
【００２４】
実際、本発明の目的の一つは、低リン酸塩濃度及び二次リン酸塩源を有する岩石と同様に、高リン酸塩濃度を有する岩石の処理を可能にするプロセスを提供することである。
【発明の概要】
【００２５】
この問題を解決するために、本発明は、冒頭で述べたような精製されたリン酸塩系の化合物の生成のためのカルシウムを含むリン酸塩源の酸攻撃のプロセスに関し、
ａ）第１の固形物と、第１の固形物が懸濁している第１の液相とを含む第１の懸濁液の形成を伴う、２０〜１８０分の範囲の所定の期間におけるこのリン酸塩源の硫酸による酸攻撃工程であって、この第１の固形物が少なくともリン酸カルシウム及び不純物を含み、この第１の液相がリン酸及び溶解したリン酸一カルシウムを含み、この攻撃は、硫酸から及び場合によりリン酸塩源からの硫酸塩とカルシウムとのモル比が０．６〜０．８の間で含まれ、Ｐ２Ｏ５の含有量が６％未満である投入条件で行われる、酸攻撃工程と、
−ｂ）この第１の液相からのこの第１の固形物の分離を伴うこの第１のスラリーの第１の濾過工程と、
−ｃ）精製されたリン酸塩系の化合物のこの第１の液相からの回収工程と
を含む。
【００２６】
モル比ＳＯ４／Ｃａは、試薬の投入時にＣａを含むリン酸塩源の攻撃に必要な酸の量を定義する。
【００２７】
有利には、このＰ２Ｏ５含有量は、この第１の液相に溶解したＰ２Ｏ５の含有量である。
【００２８】
有利には、この酸攻撃は、１つ、２つ、又はそれ以上の攻撃タンクで行われる。
【００２９】
以上のように、本発明によるプロセスは、０．６〜０．８の間で含まれる硫酸から及び場合によりリン酸塩源からの硫酸塩の、リン酸塩源に存在するカルシウムに対するモル比（ＳＯ４／Ｃａ）がいくつかの利点を特徴とするので、非常に準化学量論的な条件における攻撃プロセスである。第１に、硫酸の消費が低減され、複数のリン酸塩源が、様々な精製されたリン酸塩系の化合物を生成する目的のために、本発明によるプロセスによって処理できる。実際、本発明によるプロセスは、リン酸及びリン酸一カルシウムを含む液相を得るために使用でき、そこからリン酸二カルシウムも得ることができ、それにより大きな柔軟性を提供する。実際、リン酸二カルシウムは、比較的純粋なリン酸及びその誘導体を生成するために攻撃できる。さらに、攻撃期間は比較的短く、それによりリン酸塩源と複数の得られた生成物に関連する柔軟性の共同作用により生成コストを下げる。反応環境の攻撃性が低下するため、メンテナンスコストも下げることができる。
【００３０】
硫酸から及び場合によりリン酸塩源からの硫酸塩とカルシウムとのモル比に到達するために、カルシウム含有量は主にリン酸塩源のカルシウム含有量に基づくが、必要に応じて常に一部のカルシウムを追加することができる。
【００３１】
有利には、本発明によるプロセスは、
−第１の固形物及び第１の液相を含む第１の懸濁液の形成を伴う、２０〜１８０分の範囲の所定の期間における、リン酸塩源の硫酸による１つ、２つ又は複数の攻撃タンクでの酸攻撃であって、第１の固形物は懸濁液中にあり、第１の固形物は少なくともリン酸カルシウム及び不純物を含み、この第１の液相はリン酸及び溶解したリン酸一カルシウムを含み、この攻撃は、硫酸から及び場合により硫酸塩源からの硫酸塩とリン酸塩源中に存在するカルシウムとのモル比は０．６〜０．８の間に含まれ、１つ又は複数の攻撃タンクのＰ２Ｏ５含有量は６％未満である投入条件で行われる、攻撃工程と、
−この第１の液相からのこの第１の固形物の分離を伴うこの第１のスラリーの第１の濾過工程と、
−精製されたリン酸塩系の化合物のこの第１の液相からの回収工程と
を含む。
【００３２】
モル比ＳＯ４／Ｃａは、１つ又は複数の攻撃タンク内の試薬の投入時に、Ｃａを含むリン酸塩源の攻撃に必要な酸の量を定義する。
【００３３】
有利には、本発明によるプロセスは、
−第１の固形物及び第１の液相を含む第１の懸濁液の形成を伴う、２０〜１８０分の範囲の所定の期間における、リン酸塩源の硫酸による１つ、２つ又は複数の攻撃タンクでの酸攻撃であって、第１の固形物は懸濁液中にあり、第１の固形物は少なくともリン酸カルシウム及び不純物を含み、この第１の液相はリン酸及び溶解したリン酸一カルシウムを含み、この攻撃は、硫酸から及び場合により硫酸塩源からの硫酸塩とカルシウムとのモル比が０．６〜０．８の間に含まれ、攻撃タンクのＰ２Ｏ５含有量は６％未満である投入条件で行われる、攻撃工程と、
−この第１の液相からのこの第１の固形物の分離を伴うこの第１のスラリーの第１の濾過工程と、
−精製されたリン酸塩系化合物のこの第１の液相からの回収工程と
を含む。
【００３４】
モル比ＳＯ４／Ｃａは、１つ又は複数の攻撃タンク内の試薬の投入時に、Ｃａを含むリン酸塩源の攻撃に必要な酸の量を定義する。
【００３５】
有利には、酸攻撃のこの工程ａ）は、
−１つの攻撃タンクでの酸攻撃、又は
−硫酸の添加を伴う第１の攻撃タンクでの酸攻撃及び第１の攻撃タンクで形成された若しくは形成されている第１の懸濁液の第２の攻撃タンクへの、硫酸の添加を伴わない移動、又は
−２つのタンクにおける硫酸の添加を伴う２つの連続した攻撃タンクでの酸攻撃、又は
−３つの攻撃タンクでの酸攻撃、又は
−硫酸の添加を伴う第１の攻撃タンクでの酸攻撃及び第１の攻撃タンクで形成された若しくは形成されている第１の懸濁液の第２及び第３の攻撃タンクへの、硫酸の添加を伴わない移動、又は
−硫酸の添加を伴う又は伴わない第１の攻撃タンク及び第２の攻撃タンクでの酸攻撃並びに第１の攻撃タンク及び第２の攻撃タンクで形成された若しくは形成されている第１の懸濁液の第３の攻撃タンクへの、硫酸の添加を伴わない移動を含む。
【００３６】
本発明の１つの特定の実施形態では、本発明によるプロセスは、
−第１の固形物及び第１の液相を含む第１の懸濁液の形成を伴う、２０〜１８０分の範囲の所定の期間における、このリン酸塩源の硫酸による攻撃タンクでの酸攻撃であって、第１の固形物は懸濁液中にあり、第１の固形物は少なくともリン酸カルシウム及び不純物を含み、この第１の液相はリン酸及び溶解したリン酸一カルシウムを含み、この攻撃は硫酸から及び場合によりリン酸塩源からの硫酸塩とリン酸塩源中に存在するカルシウムとのモル比は０．６〜０．８の間に含まれ、攻撃タンクのＰ２Ｏ５含有量は６％未満である、攻撃工程と、
−この第１の液相からのこの第１の固形物の分離を伴うこの第１のスラリーの第１の濾過工程と、
−精製されたリン酸塩系の化合物のこの第１の液相からの回収工程と
を含む。
【００３７】
モル比ＳＯ４／Ｃａは、攻撃タンク内の試薬の投入時に、Ｃａを含むリン酸塩源の攻撃に必要な酸の量を定義する。
【００３８】
一実施形態では、リン酸塩源はカルシウムを含まない。「カルシウムを含まないリン酸塩源」とは、リン酸塩源の乾燥物質の総重量（１０５℃乾燥）に対して、１０重量％以下、好ましくは５重量％以下、好ましくは１重量％以下、より好ましくは０．１重量％以下、さらにより好ましくは０．０５重量％未満のカルシウム含有量を意味する。
【００３９】
カルシウムを含まないリン酸塩源は、鉱物又は有機物起源、例えば有機廃棄物の嫌気性消化灰、例えば有機肥料、廃水処理施設の汚泥、堆肥、糞、金属産業から若しくは化学産業からの残留物（リン酸塩化学、食品化学、廃水施設の汚泥、グアノ、肥料、糞、及び有機廃棄物を含む）であることができる。また、それらは、鉄、アルミニウム、鉛、亜鉛、マグネシウムのリン酸塩の形態で見つけることもできる。この実施形態では、カルシウムをリン酸塩源に添加して、攻撃タンクで０．６〜０．８の範囲のＳＯ４／Ｃａモル比を達成する。
【００４０】
驚くべきことに、非常に準化学量論的条件（リン酸塩源を攻撃するための少量の硫酸）と短い攻撃期間との組み合わせを実装して、容易に回収可能で経済的に実行可能なリン酸塩を含む精製化合物を生成する一方で、１つ又は複数の攻撃タンク内のＰ２Ｏ５の濃度は低下するが、工業規模での食品グレードＤＣＰの生成を含むがそれに限定されない後続の生成に関与するのに十分なレベルの純度を依然として特徴とする。したがって、本発明によるプロセスでは、リン酸塩源が高いリン酸塩濃度を有するかどうかに関係なく、多数のリン酸塩源からのＰ２Ｏ５の抽出は最適である。これは、プロセスが生成現場で実施されると、工業者は高リン酸カルシウム濃度を特徴とする従来の岩石だけでなく、低濃度のリン酸カルシウムを有する岩石又はリン酸カルシウムを含む二次生成物を活用できることを意味する。
【００４１】
硫酸から場合によってはリン酸塩源からの硫酸塩とリン酸塩源に存在するカルシウムとのモル比を０．６〜０．８の範囲で使用することにより、液相に対する固形物の比率が低くなる、つまり、懸濁液密度が低くなる。攻撃タンクに存在する硫酸塩は、主に岩石に由来するが、リン酸塩源から、場合によっては希釈水からも由来し得る。実際、攻撃タンク内の固形物の含有量は通常１６％未満、好ましくは４％〜１５％の範囲であり、それによりスラリーの代わりに懸濁液を提供し、固形物の含有量が少なく、これは通常、攻撃期間が短く、硫酸が希釈され、濾過工程が必要であるようなリン酸塩源の処理プロセスでは直感に反する。
【００４２】
本発明によるプロセスでは、反応は準化学量論的であり、反応に従って
Ｃａ３（ＰＯ４）２＋２Ｈ２ＳＯ４＋Ｈ２Ｏ→２ＣａＳＯ４．２Ｈ２Ｏ＋Ｃａ（Ｈ２ＰＯ４）２であり、理論的なＳＯ４／Ｃａモル比は約０．６６である。
【００４３】
硫酸から及び場合によりリン酸塩源からの硫酸塩とリン酸塩源に存在するカルシウムとのモル比を、理論上のＳＯ４／Ｃａ比に可能な限り近い０．６〜０．８の範囲で実施することにより、攻撃条件が、主にリン酸塩イオンによるカルシウムの沈殿曲線の下にとどまり、したがって酸性液相に可溶なＭＣＰを生成することが可能になり、Ｐ２Ｏ５の抽出収率は９０％超過と測定された。
【００４４】
特定の実施形態では、リン酸塩源がカルシウムを含まない場合、系にカルシウムを添加することにより、０．６〜０．８の範囲の、硫酸から及び場合によりリン酸塩源からの硫酸塩のモル比を得ることができる。
【００４５】
「鉱酸、好ましくはリン酸塩源からの硫酸を所定の期間使用する酸攻撃」という用語では、所定の期間は、バッチ攻撃又は以下に説明するように、場合によってはリサイクルフェーズを伴う連続攻撃のために１つ又はいくつかの攻撃タンクで費やされる平均時間であることが理解される。
【００４６】
本発明によるプロセスでは、第１の固形物は、非攻撃性リン酸カルシウム及び硫酸カルシウム（硫酸カルシウム半水和物、硬石膏又は石膏）及び不純物を含む。硫酸カルシウムは、主に石膏（硫酸カルシウム二水和物）の形態で存在する。
【００４７】
「リン酸一カルシウム」という用語は、いくつかの名前で知られる式Ｃａ（Ｈ２ＰＯ４）２（ＭＣＰ）を有する化合物、例えばリン酸一カルシウム、一塩基性リン酸カルシウム、重リン酸カルシウム、リン酸酸性カルシウム、酸性リン酸カルシウム、一塩基性リン酸カルシウム、リン酸二水素カルシウムを記載するために使用される。
【００４８】
有利には、所定の期間は、１２０分未満、好ましくは９０分未満、さらにより好ましくは６０分未満、特に４５分未満、さらにより詳細には約３０分である。
【００４９】
以上のように、酸攻撃が発生する所定の期間は、６０分、特に４５分、さらには３０分という短い攻撃時間に達するように短縮できる。
【００５０】
１つの特定の実施形態では、１つ又は複数の攻撃タンク内のＰ２Ｏ５の含有量は５％未満であり、好ましくはＰ２Ｏ５で０．５〜４％の範囲であり、好ましくは１．５〜３％の範囲である。
【００５１】
実際、本発明によるプロセスでは、攻撃媒体中のＰ２Ｏ５の含有量は比較的低いが、最終的には、リン酸塩系の精製化合物として回収されるのに、予想外に十分に純粋である。
【００５２】
本発明によるプロセスの別の好ましい実施形態では、この攻撃は周囲温度で実施される。
【００５３】
本発明によるプロセスの好ましい実施形態において、この攻撃は、９０℃以下、好ましくは８０℃以下、優先的には７５℃以下、よりさらに優先的には６０℃以下、好ましくは４０℃超過の１つ又は複数の攻撃タンクの温度で行われる。
【００５４】
実際、本発明では、確かに４０〜６０℃の範囲の一般的な低温で酸攻撃により岩石を処理することが可能であることが観察されており、これにより入熱の必要がなくなり、さらにエネルギーコストの観点から生成コストを下げながら、希硫酸を使用することにより、精製されたリン酸塩系の化合物の残留ＳＯ３を低下させる。
【００５５】
有利には、硫酸は、特に攻撃タンクに添加される前に希硫酸であり、これは、高リン酸塩濃度と低リン酸塩濃度との両方の供給源に関してリン酸塩処理コストを下げ、同時に液相のＳＯ３の含有量も低下させる。
【００５６】
有利には、本発明によるプロセスにおいて、この希硫酸は、希硫酸の総重量に対して、１４重量％未満、好ましくは１３％以下、好ましくは１０％以下、より詳細には０．５〜９重量％の範囲、好ましくは３〜７％、さらにより好ましくは約５重量％の範囲のＨ２ＳＯ４の濃度を特徴とする。
【００５７】
別の実施形態では、硫酸は濃硫酸であり、特に１つ又は複数の攻撃タンクで希釈されるべきであり、希釈水は飲料水、河川水、海水、リサイクル水又はＤＣＰの生成から生じる水であり得る。
【００５８】
前述のように、硫酸から及び場合によりリン酸塩源からの硫酸塩とリン酸塩源に存在するカルシウムとのモル比は、理論比の最適値に近づき、ＭＣＰ及びリン酸を液相に維持するのに十分低い０．６〜０．８の範囲である。課題は、リン酸カルシウムを沈殿させずに硫酸カルシウムの溶解度を達成することである。その結果、硫酸が有利に希釈され、希硫酸の総重量に対して１４％未満、好ましくは１０％以下、さらには０．５〜９重量％の範囲のＨ２ＳＯ４濃度を特徴とする場合、酸攻撃の所定の短い持続時間とともに、溶液中のリン酸塩イオンでカルシウムを沈殿させるリスクを低減することにより、最適化が達成され、それにより、液相中であり、沈殿形態ではない１つ又は複数の攻撃タンクでのＭＣＰ及びリン酸の形成が優位になるが、それは１つ又は複数の攻撃タンク内の反応媒体がリン酸カルシウム塩の沈殿を防ぐように十分に希釈されているためである。硫酸カルシウム、好ましくは石膏だけが、リン酸塩源を攻撃する従来のプロセスの量よりも少ない量で沈殿する。その結果、本発明によるプロセスにおいて、弱い回収又はリサイクルされた酸を使用することが可能である。
【００５９】
本発明によるプロセスでは、硫酸は、リン酸塩産業、金属産業、化学産業などの既存のフローからリサイクルされた希硫酸であり得る。例えば、沈殿によるＤＣＰの生成後に回収された液相は、攻撃硫酸溶液を希釈するためにリサイクルできる。好ましくは、攻撃硫酸は貯蔵タンクに貯蔵される。したがって、攻撃硫酸は、他の工程のリサイクルから得られるか、又は例えば９８％以下に濃縮された硫酸などの濃酸の希釈によって得られることができ、これは例えば沈殿によるＤＣＰの生成後に回収された水又は液相（第２液相）で希釈できる。好ましくは硫酸の希釈は、１つ又は複数の攻撃タンクの充填中にパイプ内で実行される。
【００６０】
より詳細には、本発明によるプロセスでは、硫酸から及び場合によりリン酸塩源からの硫酸塩とリン酸塩源に存在するカルシウムとのモル比は、投入時に０．６８〜０．７８、好ましくは０．７〜０．７５の範囲である。
【００６１】
より詳細には、本発明によるプロセスでは、硫酸から及び場合によりリン酸塩源からの硫酸塩とカルシウムとのモル比は、投入時に０．６８〜０．７８、好ましくは０．７〜０．７５の範囲である。
【００６２】
好ましくは、本発明によるプロセスは、濾過の前に、この第１の懸濁液に塩基を添加することを含む。
【００６３】
第１の懸濁液への塩基の添加は、濾過前にフッ化カルシウムを沈殿させることを可能にし（予備中和）、これは、必要な最終化合物及びそれらの意図される用途に応じて有利となり得る。添加された塩基が、生石灰又は消石灰などのカルシウム塩基である場合、粉末形態又は石灰乳として、又は石灰岩としても、濾過前の石膏の形成が促進され、液相の残留ＳＯ３含有量が減少する。
【００６４】
別の実施形態において、本発明によるプロセスは、このリン酸塩系精製化合物をこの第１の液相から回収するこの工程の前に、第２の液相における懸濁液中の第２の固形物を含む第２の懸濁液の形成及びこの第２の液相から懸濁液中のこの第２の固形物を分離するためのこの第２の懸濁液の濾過を伴う、濾過後のこの第１の液相への塩基の添加を含み、それによってこの第２のリン酸塩系の精製化合物は、主にフッ化カルシウムである第２の固形物の含有量が低い第１の液相からの第２の液相から回収される。
【００６５】
この実施形態では、濾過の前に塩基が添加されている場合、フッ化カルシウムは濾過中に除去され、必要なリン酸塩系の精製化合物がＤＣＰ又はＭＣＰ及びリン酸であるかどうかに関係なく、第１の固形物に存在する。ＤＣＰの生成は、ＭＣＰへのカルシウム塩基の添加（中和）に依存し、これにより、フッ化カルシウムが事前に除去されていない場合、フッ化カルシウムが沈殿する。
【００６６】
第１の懸濁液の濾過の前に塩基が添加されていない場合、この固形物は本質的に硫酸カルシウム（硫酸カルシウム半水和物、硬石膏又は石膏）、不純物及び非攻撃リン酸塩を含むが、フッ素は依然として第１の液相にある。
【００６７】
塩基が、実質的に低下した固形物含有量を特徴とする制御された方法で液相に添加されるが、依然としてフッ素を含む場合、フッ化カルシウムを選択的に除去することができる。この場合、異なる工程を後で検討できる。
【００６８】
生成される第２の液相からこうして回収されたリン酸塩系の精製化合物がＭＣＰ及び／又はリン酸である場合、第２の液相が回収され、その目的のために処理される。
【００６９】
このように生成される第２の液相から回収されたリン酸塩系の精製化合物がＤＣＰである場合、第２の液相は、粉末形態又は石灰乳又は石灰としての、カルシウム塩基、例えば生石灰又は消石灰のその後の添加によって処理される。この場合、低フッ化物含有量を特徴とするカルシウム塩基の第２の液相への添加後に第３の懸濁液が形成され、ＤＣＰを含む第３の固相を回収するために濾過される。
【００７０】
もちろん、ＤＣＰがフッ素を含み得る場合、又は使用されるリン酸塩源がフッ素を含まない場合は、第２の懸濁液は、カルシウム塩基、例えば生石灰、消石灰、石灰粉又は石灰乳又はさらには石灰石の第１の液相への添加によって形成され、これは次いで、一方でＤＣＰを含む第２の固形物と、他方で残留水を形成する第２の液相とを分離するために濾過され、１つ又は複数の攻撃タンクの希釈のためにリン酸塩源の酸攻撃用の硫酸溶液を形成するためにリサイクルできる。この場合、フッ化物を選択的に沈殿させるための塩基の制御された添加は必要ない。
【００７１】
特定の好ましい実施形態では、第１の固形物の濾過の前に塩基を添加してフッ化物を沈殿させ、硫酸カルシウム及び非攻撃リン酸カルシウムを有する第１の液相から除去する。次いで、第１の液相は、カルシウム塩基、例えば生石灰又は消石灰、粉末形態又は石灰乳の石灰、又はさらには石灰石を添加することによって続いて処理され、第２の固形物として沈殿ＤＣＰを含む第２の懸濁液を形成し、これは次いで、濾過、遠心分離、デカンテーション、又はその他の固液分離法によって第２の懸濁液から回収される。
【００７２】
ＤＣＰが第１の液相から形成されるか第２の液相から形成されるかに関係なく、化学量論量の上記のカルシウム塩基が、例えば中和反応器において第１の液相又は第２の液相に添加され、好ましくは５〜６の範囲の値に制御されたｐＨで、ＤＣＰを沈殿させる。
【００７３】
ＤＣＰを沈殿させる好ましい方法は、第１の液相又は第２の液相に微粉砕石灰石を添加して、ＭＣＰ及びリン酸を含む液相を中和することである。中和反応とＣＯ２の放出を完了するために、中和は少なくとも３０分間実行されることが好ましい。好ましい実施形態では、５〜６の範囲のｐＨ値を得るために、石灰乳が添加されてＤＣＰの完全な沈殿を確実にし、それにより残留液体中のすべてのＰ２Ｏ５を抽出する。
【００７４】
より詳細には、本発明によるプロセスにおいて、この第１の液相から分離されるこの固形物は、第１の懸濁液の導入により部分的に又は完全にリサイクルされる。
【００７５】
実際、攻撃タンク又は濾過装置のいずれかで、第１の懸濁液の固形物含有量を増やし、その濾過を支援する又は第１の固形物に存在する残留リン酸カルシウムを処理できることが有利であり得る。
【００７６】
硫酸カルシウム及び場合によりフッ化カルシウムを含む第１の懸濁液は、第１の液相から第１の固形物を分離するために、任意の液体／固体分離方法、例えば濾過装置、出願人が製造した回転フィルタ、遠心分離、デカンテーション、液体サイクロン、又はバンドフィルタにより回収することが好ましい。第１の液相は、例えば０．０５〜０．６％、好ましくは０．１〜０．２５％の範囲のわずかに過剰の硫酸塩を含むＰ２Ｏ５の希釈溶液である。
【００７７】
濾過中、濾過装置で水による洗浄を実行し、濾過ケーキの間隙水を移動させ、硫酸カルシウムケーキに残っている微量のＰ２Ｏ５を回収することができる。硫酸カルシウムは洗浄され、分離される。ただし、この操作を実行する前に、硫酸カルシウムは１つ又は複数の攻撃タンクでリサイクルされ、リン酸塩源の攻撃条件が改善され、それによって第１の固形物を形成する硫酸カルシウムの沈殿が改善され、濾過が促進される。
【００７８】
したがって、洗浄した硫酸カルシウムの一部を１つ又は複数の攻撃タンクに向けてリサイクルし、硫酸カルシウムの懸濁液密度を懸濁液の総重量に対して１０重量％を超えて大幅に増加させることにより、リサイクル操作を想定できる。
【００７９】
分離の前に第１の懸濁液の増粘剤を導入することでリサイクルを想定することもでき、これにより、増粘した懸濁液の一部をサンプリングし、１つ又は複数の攻撃タンクに戻すことができる。
【００８０】
このリサイクルにより、懸濁液又は１つ又は複数の攻撃タンク内の固形物の密度が増加し、媒体及び／又は攻撃タンクからの硫酸カルシウム過剰飽和の除去が促進され、これは、この懸濁液の制御されない発芽を防ぎ、第１の懸濁液で結晶化した硫酸カルシウム粒子を得ることを可能にする。このリサイクルは、硫酸による鉱物の攻撃反応を妨げる反応も防ぐ。
【００８１】
本発明による別の実施形態では、この第２の液相から分離されたこの第２の固形物は、この第１の懸濁液及びこの第２の懸濁液に導入することによりリサイクルされる。好ましくは、この第２の固形物がフッ化カルシウムである場合、それはリサイクルされない。
【００８２】
この目的のために、特定の場合では、固形物含有量が低いために濾過が複雑な場合、第１の懸濁液又は第２の懸濁液に第２の固形物を導入することによって固形物含有量を増大させること、例えば結晶化シードを添加することが有利であり得る。
【００８３】
実際、ＤＣＰが生成されると、ＤＣＰを含む懸濁液を濾過又は遠心分離して、ＤＣＰを液相から分離する。液相は実質的に水であるため、分離されたＤＣＰケーキを洗浄する必要はなく、液相は有利なことには、硫酸タンクに、パイプに、又は１つ又は複数の攻撃タンクに直接、リサイクルすることができる。場合によっては、第１の液相の精製が適切に行われると、不純物量が減少し、ＤＣＰの分離後に回収された液相のリサイクルの実施に有利になる。
【００８４】
好ましくは、このリン酸塩源は、乾燥物の総重量（乾燥１０５℃）に対して少なくとも４５重量％、好ましくは４０％以下、好ましくは３０％以下、好ましくは２０％以下、好ましくは１０％以下のＰ２Ｏ５を含むリン酸塩を含む有機物又は鉱物として定義される。このリン酸塩源では、カルシウムはリン酸塩、リン酸水素及び／又はリン酸二水素イオンに結合してもしなくてもよい。この供給源は、従来のリン鉱石、Ｐ２Ｏ５の低含有量のリン鉱石、種々の鉱物又は有機物起源の灰、例えば有機廃棄物の嫌気性消化灰、例えば有機肥料、廃水処理施設の汚泥、堆肥、糞、金属産業から若しくは化学産業からの残留物（リン酸化学、食品化学、廃水施設の汚泥、グアノ、骨灰、肥料、糞、及び有機廃棄物を含む）からなる群から選択できる。
【００８５】
別の実施形態では、リン酸塩源はカルシウムを含まない。例えば、この実施形態におけるリン酸塩源のカルシウム含有量は、乾燥物質の総重量（１０５℃乾燥）に対して５重量％、好ましくは１重量％、さらに好ましくは０．１重量％以下である。これらのリン酸塩源には、リン酸鉄、リン酸アルミニウム又は有機リン酸塩が含まれる。このモードでは、カルシウムを石灰、石灰乳、炭酸カルシウム、塩化カルシウム、及びおそらくカルシウムを含むリン鉱石として添加できる。硫酸から及び場合によりリン酸塩源からの硫酸塩と添加カルシウムとのモル比は、０．６〜０．８の範囲である。
【００８６】
一般に、カルシウム欠乏の場合、カルシウムを石灰、石灰乳、炭酸カルシウム、塩化カルシウム、及び場合によりカルシウムを含むリン鉱石として添加できる。
【００８７】
「従来のリン鉱石」という用語は、本発明において、２５％を超える典型的なＰ２Ｏ５分析を特徴とし、向上され得る又はされ得ない岩石を説明するために使用される、すなわち岩石の滴定（Ｐ２Ｏ５）を増加させるためにいくつかの物理化学的処理（粉砕、ふるい、洗浄、浮選）が行われる。
【００８８】
本発明では、「Ｐ２Ｏ５含有量が低いリン鉱石」という用語を使用して、２５％未満、好ましくは２０％の典型的なＰ２Ｏ５分析を記載する。
【００８９】
用語「灰、廃水処理施設からの汚泥、骨灰、肥料、又は原料の総重量に対してＰ２Ｏ５の重量で４０重量％以下のリン酸塩含有量を特徴とする任意の原料」は、一般に回収が困難である二次リン酸塩源、例えば廃水処理施設の汚泥からの灰、植物材料（木材、小麦ふすま）、レンダリングプラント（ｋｎａｃｋｅｒｙ）からの灰、廃棄物又は発電用バイオマスの焼却からの副産物などを記載するために使用される。
【００９０】
より具体的には、本発明によるプロセスにおいて、この精製されたリン酸塩系の化合物は、リン酸一カルシウムＭＣＰ、リン酸二カルシウムＤＣＰ、より具体的には食品グレードのリン酸二カルシウムＤＣＰ（ヒト又は動物消費用）、リン酸及びその誘導体、例えばこの第１の液相から直接誘導された酸又はこのＤＣＰから生成されたリン酸である。
【００９１】
用語「リン酸二カルシウム（ＤＣＰ）」は、式ＣａＨＰＯ４の二塩基性リン酸カルシウム又はリン酸二カルシウムを説明するために使用され、無水型（ＤＣＰＡ）又は二水和型（ＤＣＰＤ）であり得る。
【００９２】
「食品グレードのリン酸二カルシウム（ＤＣＰ）」という用語は、動物の消費（特に飼料グレード及びペットフードの観点から）、人間の消費、及び歯科及び口腔ケア業界向けの任意のＤＣＰであると理解される。
【００９３】
本発明によるプロセスの好ましい実施形態において、第２の液相は、攻撃タンクに導入することによりリサイクルされる。
【００９４】
本発明によるプロセスの他の実施形態は添付の特許請求の範囲に示されている。
【００９５】
本発明はまた、このリン酸二カルシウムの総重量に対して０．０２５重量％以下の塩化物含有量、及び／又はこのリン酸二カルシウムの総重量に対して２重量％以下のフッ化物含有量、及び／又はこのリン酸二カルシウムの総重量に対して０．１５重量％以下のＮａ２Ｏの含有量を特徴とする、無水物形態又は二水和物形態のリン酸二カルシウムＤＣＰに関する。
【００９６】
より詳細には、本発明は、このリン酸二カルシウムの総重量に対して０．０２重量％以下の塩化物含有量、及び／又はこのリン酸二カルシウムの総重量に対して１重量％以下のフッ化物含有量を特徴とする、特に動物飼料のための添加剤として、無水物形態又は二水和物形態のリン酸二カルシウムＤＣＰに関する。
【００９７】
代替的には、本発明は、このリン酸二カルシウムの総重量に対して０．０２重量％以下の塩化物含有量を特徴とする無水物形態又は二水和物形態の、より詳細には肥料成分として又はリン酸を生成する目的のために攻撃されるリン酸塩源としてのリン酸二カルシウムＤＣＰに関する。
【００９８】
本発明によるリン酸二カルシウムの他の実施形態は、添付の特許請求の範囲に示されている。
【００９９】
本発明はまた、このリン酸二カルシウムの総重量に対して０．０２重量％以下の塩化物含有量、及びこのリン酸二カルシウムの総重量に対して１重量％以下のフッ化物含有量を特徴とする、動物飼料における、特に飼料グレード（牛、家禽、養殖、養豚）及びペット用の、本発明による、無水物形態又は二水和物形態のリン酸二カルシウムＤＣＰの使用に関する。
【０１００】
本発明は、このリン酸二カルシウムの総重量に対して０．０２重量％以下の塩化物含有量を特徴とする無水物形態又は二水和物形態の、より詳細には肥料成分として又はリン酸を生成するための、本発明による、リン酸塩源としてのリン酸二カルシウムＤＣＰの使用に関する。
【０１０１】
本発明はまた、本発明によるプロセスによって得られる、無水形態又は二水和形態のリン酸二カルシウムＤＣＰに関する。
【０１０２】
有利には、本発明によるプロセスによって得られる無水物形態又は二水和物形態のリン酸二カルシウムＤＣＰは、このリン酸二カルシウムの総重量に対して０．０２５重量％以下の塩化物含有量、及び／又はこのリン酸二カルシウムの総重量に対して２重量％以下のフッ化物含有量、及び／又はこのリン酸二カルシウムの総重量に対して０．１５重量％以下のＮａ２Ｏの含有量を特徴とする。
【０１０３】
より詳細には、本発明によるプロセスにより得られる無水又は二水和形態のリン酸二カルシウムＤＣＰは、このリン酸二カルシウムの総重量に対して０．０２重量％以下の塩化物含有量を特徴とする。
【０１０４】
有利には、本発明によるプロセスにより得られる無水又は二水和形態のリン酸二カルシウムＤＣＰは、このリン酸二カルシウムの総重量に対して１重量％以下のフッ化物含有量を特徴とする。
【０１０５】
本発明の他の特徴、詳細及び利点は、例を参照して以下に与えられる説明から明らかになるが、それらに限定されない。
【０１０６】
本発明によるプロセスは、競争力のあるプロセスの実施を可能にする一連の利点を特徴とする。実際、希硫酸又はリサイクルされた硫酸の総重量に対して、例えば１４％未満、好ましくは０．５〜１０％、特に１〜７％、より詳細には２〜５％、より詳細には３〜４重量％の濃度の希硫酸を使用することが可能になり、これにより、原材料のコストが削減される。Ｐ２Ｏ５の含有量が低い岩石又は二次リン源などの様々なリン酸塩源を攻撃するために使用できる。
【０１０７】
例えば０．６８〜０．８の間のＳＯ４／Ｃａ比を有する本発明による準化学量論的条件で作業することにより、Ｈ２ＳＯ４の２０〜２５％の節約と有利には８５％超過、好ましくは９０％超過の抽出効率とを達成することが可能である。
【０１０８】
攻撃時間は比較的短く、９０分以下、例えば３０〜６０分である。
【０１０９】
攻撃温度はまた、従来の攻撃プロセスに対しても比較的低く、例えば７５℃〜９５℃の従来の温度と比較して、４０℃〜６０℃であり、良好なエネルギーの節約を達成することができる。
【０１１０】
第１の懸濁液中の液相中のＰ２Ｏ５の含有量は、好ましくは、第１の液相の総重量に対して１〜５％、特に１．５〜３．５％、さらには２〜３重量％の範囲である。
【０１１１】
本発明によるプロセスはさらに、リン酸塩源に含まれるこれらの元素の初期重量に対して５０％超過、好ましくは６０重量％超過のＡｓ、Ａｌ、Ｕ、Ｔｈ、及びＮａの精製率を達成するために使用することができる。
【０１１２】
より詳細には、本発明は、例えば、本発明のプロセスにより得られ、ヒト又は動物が消費する食品への適用に適した塩化物及びフッ化物含有量、すなわちＤＣＰの総重量に対して、０．０２５％未満の塩化物含有量及びさらには１ｐｐｍ程度に達する低い含有量並びに２％未満のフッ化物含有量及びさらには０．１重量％に達する低い含有量を特徴とするＤＣＰに関するが、これらに限定されない。
【０１１３】
好ましくは、ＤＣＰは、高度に希釈された硫酸攻撃のために、残留ＳＯ３の含有量が低い。Ｎａ２Ｏ含有量はまた、特定の実施形態ではＤＣＰの総重量に対して０．１５重量％未満である。
【０１１４】
有利なＤＣＰ生成物では、ＭｇＯ含有量はまたＤＣＰの総重量に対して１重量％未満である。
【０１１５】
より詳細には、本発明による有利なＤＣＰは、ＤＣＰに関して、１００ｐｐｍ未満、好ましくは５０ｐｐｍ未満、より詳細には１０ｐｐｍ未満、より詳細には１ｐｐｍ未満のＳｒ含有量を特徴とする。
【０１１６】
本発明によるＤＣＰはさらに、ＤＣＰに対して典型的には５ｐｐｍ未満のＴｈ含有量を特徴とする。
【０１１７】
同様に、本発明によるＤＣＰ中のＭｎ含有量は、ＤＣＰに対して１０ｐｐｍ未満である。
【０１１８】
典型的には、本発明によるＤＣＰのＭｏ含有量は、ＤＣＰに対して２ｐｐｍ未満である。
【０１１９】
最後に、本発明によるＤＣＰは、好ましくは、３２ｐｐｍ未満のＵ３Ｏ８含有量を特徴とする。
【０１２０】
本発明の別の目的は、
ａ）リン酸二カルシウムの総重量に対して４０重量％以上のＣａＯ含有量、
ｂ）リン酸二カルシウムの総重量に対して０．０２０重量％以下の塩化物含有量、
ｃ）リン酸二カルシウムの総重量に対して２重量％以下のフッ化物含有量、
ｄ）リン酸二カルシウムの総重量に対して０．１５重量％以下のＮａ２Ｏ含有量
を含むリン酸二カルシウムＤＣＰ組成物を作成することである。
【０１２１】
以上のように、本発明によるＤＣＰは、人間及び動物の食料品、及び技術的用途で使用されるために必要な品質を特徴とする。
【実施例】
【０１２２】
［例１］＜実験室規模でのリン酸塩源の攻撃＞
リン酸塩源の重量に対して、３０．５ｇのＰ２Ｏ５、４９．５重量％のＣａＯ当量、３．９５重量％のフッ素、０．３０８重量％のＦｅ２Ｏ３当量、０．５４７重量％のＡｌ２Ｏ３当量、及び０．３０３重量％のＭｇＯ（当量）を含むリン酸塩源（リン鉱石）１００ｇを、３０分の攻撃期間の間、６０℃の攻撃温度にて、０．８のＳＯ４／Ｃａモル比で２％の濃度に希釈した硫酸と接触させる。ＳＯ４／Ｃａモル比は、攻撃タンクの入口でＣａを含むリン酸塩源の攻撃に必要な酸の量を定義する。
【０１２３】
添加剤を添加したら、組成物を半時間撹拌してから濾過する。
【０１２４】
次いで、懸濁液をブフナー漏斗で真空濾過する。このようにして得られた様々な量を記録し、リン酸カルシウム及び液相生成物を分析する。
【０１２５】
実験室のプロトコルでは、これは洗浄のないバッチプロセスである。しかし、洗浄が外挿され、濾過ケーキの含浸液中のＰ２Ｏ５の量が計算された。
【０１２６】
攻撃収率は、次の計算で計算される、（濾液中のＰ２Ｏ５の質量＋濾過ケーキの含浸液中のＰ２Ｏ５の質量）／（リン酸塩源中のＰ２Ｏ５の総質量）。含浸液のＰ２Ｏ５含有量は、工業プロセスでケーキを洗浄することで回収できるＰ２Ｏ５に相当する。
【０１２７】
添加された希硫酸の量は、７０．２ｇのＳＯ４含有量に対して３４９９ｇである。リン酸塩源のカルシウム含有量のため、ＳＯ４／Ｃａ比は０．８である。
【０１２８】
回収された液相は、３１２５ｇの重量に対して３．０９リットルの体積及び２．１のｐＨを有する。液相中のＰ２Ｏ５含有量は０．８３％であり、ＳＯ３含有量は液相の総重量に対して０．１６重量％である。含浸液中のＰ２Ｏ５の質量は１．２ｇである。
【０１２９】
第１の溶液中のＣａＯ／Ｐ２Ｏ５モル比は０．５８であり、一方、液相中の残留ＣａＯ含有量は、液相の重量に対して０．１９重量％である。
【０１３０】
Ｐ２Ｏ５の攻撃の収率は８９％である。以上のように、２％の低濃度の硫酸を使用し、総攻撃時間はわずか３０分である準化学量論的攻撃条件にもかかわらず、Ｐ２Ｏ５の攻撃収率は非常に高い。
【０１３１】
［例２］＜実験室規模でのリン酸塩源の攻撃＞
リン酸塩源の重量に対して、１５．８ｇのＰ２Ｏ５、２７．６重量％のＣａＯ当量、２．２重量％のフッ素、２．３７重量％のＦｅ２Ｏ３当量、２．８８重量％のＡｌ２Ｏ３当量、及び０．４１６重量％のＭｇＯ（当量）を含むリン酸塩源（リン鉱石）１５０ｇを、例１のプロトコルに従って、３０分の攻撃期間の間、４０℃の攻撃温度にて、０．８のＳＯ４／Ｃａモル比で５％の濃度に希釈した硫酸と接触させる。
【０１３２】
添加された希硫酸の量は、６１．０ｇのＳＯ４含有量に対して１１３１ｇである。リン酸塩源のカルシウム含有量のため、ＳＯ４／Ｃａ比は０．８である。
【０１３３】
回収された液相は、重量９７６ｇに関して０．９５５リットルの体積及び１．８のｐＨを有する。液相のＰ２Ｏ５含有量は１．９７％であり、ＳＯ３含有量は液相の総重量に対して０．２７重量％である。含浸液中のＰ２Ｏ５の質量は３．２４ｇである。
【０１３４】
第１の溶液中のＣａＯ／Ｐ２Ｏ５モル比は０．４３であり、一方、液相中の残留ＣａＯ含有量は、液相の重量に対して０．３３重量％である。
【０１３５】
Ｐ２Ｏ５での攻撃の収率は９５％である。以上のように、５％の低濃度の硫酸及び非常に低いリン酸塩含有量を有するリン酸塩源を使用し、総攻撃時間はわずか３０分である準化学量論的攻撃条件にもかかわらず、Ｐ２Ｏ５の攻撃収率は非常に高い。
【０１３６】
［例３］＜実験室規模でのリン酸塩源の攻撃＞
リン酸塩源の重量に対して、３０．５ｇのＰ２Ｏ５、４９．５重量％のＣａＯ当量、３．９５重量％のフッ素、０．３０８重量％のＦｅ２Ｏ３当量、０．５４７重量％のＡｌ２Ｏ３当量、及び０．３０３重量％のＭｇＯ（当量）を含むリン酸塩源（リン鉱石）１００ｇを、例１のプロトコルに従って、３０分の攻撃期間の間、６０℃の攻撃温度にて、０．８のＳＯ４／Ｃａモル比で５％の濃度に希釈した硫酸と接触させる。
【０１３７】
添加された希硫酸の量は、７０．１ｇのＳＯ４含有量に対して１３９８ｇである。リン酸塩源のカルシウム含有量のため、ＳＯ４／Ｃａ比は０．８である。
【０１３８】
回収された液相は、重量１１６１ｇに関して１．１３リットルの体積及び２．２のｐＨを有する。液相のＰ２Ｏ５含有量は２％であり、ＳＯ３含有量は液相の総重量に対して０．２０重量％である。含浸液中のＰ２Ｏ５の質量は２．６ｇである。
【０１３９】
第１の溶液中のＣａＯ／Ｐ２Ｏ５モル比は０．３８であり、一方、液相中の残留ＣａＯ含有量は、液相の重量に対して０．３０重量％である。
【０１４０】
Ｐ２Ｏ５での攻撃の収率は８５％である。以上のように、５％の低濃度の硫酸を使用し、総攻撃時間はわずか３０分である準化学量論的攻撃条件にもかかわらず、Ｐ２Ｏ５の攻撃収率は非常に高い。
【０１４１】
［比較例１］＜実験室規模でのリン酸塩源の攻撃＞
リン酸塩源の重量に対して、３０．５ｇのＰ２Ｏ５、４９．５重量％のＣａＯ当量、３．９５重量％のフッ素、０．３０８重量％のＦｅ２Ｏ３当量、０．５４７重量％のＡｌ２Ｏ３当量、及び０．３０３重量％のＭｇＯ（当量）を含むリン酸塩源（リン鉱石）１００ｇを、例１のプロトコルに従って、３０分の攻撃期間の間、６０℃の攻撃温度にて、ただしこの場合は１のＳＯ４／Ｃａモル比で５％の濃度に希釈した硫酸と接触させる。
【０１４２】
添加された希硫酸の量は、８７．２ｇのＳＯ４含有量に対して１７４７ｇである。リン酸塩源のカルシウム含有量のため、ＳＯ４／Ｃａ比は１である。
【０１４３】
回収された液相は、重量１４２９ｇに関して１．４リットルの体積及び２．１のｐＨを特徴とする。液相のＰ２Ｏ５含有量は１．６３％であり、ＳＯ３含有量は液相の総重量に対して０．６１重量％である。含浸液中のＰ２Ｏ５の質量は３．５ｇである。
【０１４４】
第１の溶液中のＣａＯ／Ｐ２Ｏ５モル比は０．２６であり、一方、液相中の残留ＣａＯ含有量は、液相の重量に対して０．１７重量％である。
【０１４５】
Ｐ２Ｏ５での攻撃の収率は８８％である。化学量論的条件下での比較例に見られるように、硫酸の比消費量は、攻撃収率が同様のレベルの場合に大きくなる。中和に必要なカルシウム源の消費もより重要である。
【０１４６】
［例４］＜パイロットプロジェクトの規模でのリン鉱石の準化学量論的攻撃＞
パイロットプロジェクトは、油で加熱された二重シェルで温度調節された３つの撹拌タンクで構成される。タンクは連続したオーバーフロータンクであり、最初の２つのタンクの容量は２０リットルであり、３番目のタンクの容量は３０リットルであり、濾過前のバッファとしてのみ機能する。
【０１４７】
１０リットルの水が第１のタンクに注がれ、作用温度に加熱される。リン酸塩源及び希硫酸は、必要な攻撃条件（ＳＯ４／ＣａＯ比、リン酸塩源の攻撃のための攻撃期間Ｈ２ＳＯ４濃度、攻撃タンク内のＰ２Ｏ５含有量）に対応するフローで第１の反応器に添加される。
【０１４８】
生成された懸濁液は、第２の反応器にオーバーフローする。第２の反応器は、濾過の前に中和を実行するように構成される。濾過前の中和は体系的に実行されない。
【０１４９】
懸濁液は最終的に、濾過ユニットに供給する第３の反応器にオーバーフローする。
【０１５０】
懸濁液の量は３０分ごとに濾過される。２種類の濾過が交互に実行される。
＜攻撃反応器でのリサイクル目的の濾過＞：
濾過ケーキは洗浄されず、第１の（攻撃）反応器でリサイクルされ、反応媒体中の固体の割合が増加する。液相（濾液）をバットに注ぎ、中和及びＤＣＰ生成工程のために保管される。この濾過工程は、確かに工業規模では必要ではない。当然、実行できるが、必須ではない。パイロットプロジェクト規模では、攻撃反応器内の固形物含有量を増やすことが好ましいため、この工程を有利に実行できる。
【０１５１】
＜硫酸カルシウムの生成のための濾過＞：
この場合、硫酸カルシウムのケーキを所定量の水で洗浄して、含浸液に含まれるＰ２Ｏ５を回収する。液相及び洗浄濾液を濾液回収バットに注ぐ。硫酸カルシウムは、排出のためにアンロードされる。
【０１５２】
設備は安定した状態にあり、硫酸カルシウム及び液相（濾液）のサンプルが分析のために収集され、様々な生成物も分析される。
【０１５３】
収率は次のように計算される：液相のＰ２Ｏ５の質量（ｇ／ｈ）／リン酸塩源のＰ２Ｏ５の質量（ｇ／ｈ）。
【０１５４】
リン酸塩源の重量に対して、３０．３重量％のＰ２Ｏ５、４７．６重量％のＣａＯ当量、３．６８重量％のフッ素、０．１４４重量％のＦｅ２Ｏ３当量、０．１８重量％のＡｌ２Ｏ３当量、及び０．５４２重量％のＭｇＯ（当量）を含む岩石の形態のリン酸塩源を、希釈酸の重量に対して１０重量％に希釈した硫酸の存在下、０．８のＳＯ４／Ｃａモル比で攻撃タンクに添加する。攻撃温度は６０℃で、攻撃時間は約１時間である。攻撃タンクのｐＨは２．０４である。岩石のフローは２．６７ｋｇ／ｈで、酸のフローは１７．５リットル／ｈである。攻撃懸濁液のＰ２Ｏ５含有量は、懸濁液の総重量に対して４．５重量％である。
【０１５５】
濾過中、回収された液相のフローは１６．１３ｋｇ／ｈである。
【０１５６】
攻撃収率は９３％である。
【０１５７】
以上のように、実験室試験はパイロットプロジェクトによって確認されており、希硫酸の存在下で、攻撃タンク内の低Ｐ２Ｏ５含有量（＜６％）及び短時間の攻撃期間の条件でのリン鉱石の攻撃収率は、準化学量論的条件が実施されている場合に特に高い。
【０１５８】
［例５］＜パイロットプロジェクトの規模でのリン鉱石の準化学量論的攻撃＞
使用されるパイロットは例４と同じであり、例４と同じプロセスが実施される。
【０１５９】
例４と同じリン酸塩源を、希釈酸の重量に対して５重量％に希釈された硫酸の存在下、０．７のＳＯ４／Ｃａモル比で、リン酸塩源のカルシウム含有量のために、攻撃タンクに添加する。攻撃温度は６０℃で、攻撃時間は約１時間である。攻撃タンクのｐＨは２．５である。岩石のフローは３ｋｇ／ｈであり、酸フローは３５．６リットル／ｈである。攻撃懸濁液のＰ２Ｏ５含有量は、懸濁液の総重量に対して２，３２重量％である。
【０１６０】
濾過中、回収された液相のフローは３５．４４ｋｇ／ｈである。
【０１６１】
攻撃収率は９４％である。
【０１６２】
以上のように、例４に関しては、２倍に希釈した硫酸の存在にもかかわらず、Ｐ２Ｏ５の収率はさらに高い。
【０１６３】
［例６］＜パイロットプロジェクトの規模でのリン鉱石の準化学量論的攻撃＞
例４と同じパイロットが使用され、例４と同じプロセスが実施されるが、ただし、第２の反応器、つまり濾過前の中和反応器では、Ｃａ（ＯＨ）２石灰乳を添加することによってｐＨ２．４８に調整されている。
【０１６４】
リン酸塩源の重量に対して、３４．９重量％のＰ２Ｏ５、４９．８重量％のＣａＯ当量、３．７８重量％のフッ素、０．１３６重量％のＦｅ２Ｏ３当量、０．３８６重量％のＡｌ２Ｏ３当量、及び０．１５６重量％のＭｇＯ（当量）を含む岩石の形態のリン酸塩源を、希釈酸の重量に対して５重量％に希釈した硫酸の存在下、リン酸塩源のカルシウム含有量により０．８のＳＯ４／Ｃａモル比で、攻撃タンクに添加する。攻撃温度は６０℃で、攻撃時間は約１時間である。攻撃タンクのｐＨは２である。岩石のフローは２．６ｋｇ／ｈであり、酸フローは３５．７リットル／ｈである。攻撃懸濁液のＰ２Ｏ５含有量は、懸濁液の総重量に対して２．１０重量％である。
【０１６５】
濾過中、回収された液相のフローは３８．２２ｋｇ／ｈである。
【０１６６】
攻撃収率は９２％である。
【０１６７】
［例７］＜パイロットプロジェクトの規模でのリン鉱石の準化学量論的攻撃＞
使用されるパイロットは例４と同じであり、例４と同じプロセスが実施される。
【０１６８】
リン酸塩源の重量に対して、２４．９０重量％のＰ２Ｏ５、４０．５重量％のＣａＯ当量、２．５４重量％のフッ素、３．９７重量％のＦｅ２Ｏ３当量、１．１３重量％のＡｌ２Ｏ３当量、及び１．８８％のＭｇＯ（当量）を含む岩石の形態のリン酸塩源を、希釈酸の重量に対して５重量％に希釈した硫酸の存在下、リン酸塩源のカルシウム含有量により０．８のＳＯ４／Ｃａモル比で、攻撃タンクに添加する。攻撃温度は６０℃で、攻撃時間は約１時間である。攻撃タンクのｐＨは１．９５である。岩石のフローは３．１９ｋｇ／ｈであり、酸フローは３４．５リットル／ｈである。攻撃懸濁液中のＰ２Ｏ５含有量は、懸濁液の総重量に対して１．８２重量％である。
【０１６９】
濾過中、回収された液相のフローは３７．９１ｋｇ／ｈである。
【０１７０】
攻撃収率は９０％である。
【０１７１】
［例８］＜パイロットプロジェクトの規模でのリン鉱石からのＤＣＰの生成＞
ＤＣＰの生成では、岩石の攻撃を実行するために実装されたパイロットが、第１の攻撃で切り離された方法で使用される。したがって、機器のアイテムは順次使用される。
【０１７２】
使用されるパイロットは、例４と同じである。この例では、例７の濾過から回収された液相を処理して、次の方法で中和することによりＤＣＰを沈殿する、
例７から回収された液相も導入される反応器の名目上のフローに生石灰（又は石灰石）が添加され、ｐＨが定期的に制御される。
【０１７３】
ｐＨが５．５／６になったら、濾液供給ポンプを起動させる。ｐＨは定期的に制御され、石灰石又は生石灰の供給フローはｐＨを５．５〜６に維持するように適合される。
【０１７４】
濾過は、バッファタンクから３０分ごとに行われる。２回ごとに、硫酸カルシウムを含む濾過ケーキが第１の攻撃反応器でリサイクルされ、反応媒体中の固形物の割合が増加する。
【０１７５】
沈殿したＤＣＰを含む生成ケーキを回収し、母液をタンクに保管する。生成物サンプル（ＤＣＰ及び母液）は分析のために収集される。
【０１７６】
中和温度は６０℃で、第１のタンクのｐＨは４．４であるが、第２のタンクでは５．５５に達する。生石灰のフローは１．０５ｋｇ／ｈである。
【０１７７】
ＤＣＰの沈殿収率は式（ＭＣＰ溶液及び酸に最初に存在するＤＣＰ／Ｐ２Ｏ５でのＰ２Ｏ５含有量）で計算され、操作のＰ２Ｏ５バランスは９２％である。
【０１７８】
［比較例２］＜パイロットプロジェクトの規模でのリン鉱石の準化学量論的攻撃＞
使用されるパイロットは例４と同じであり、例４と同じプロセスが実施される。
【０１７９】
例４と同じリン酸塩源を、酸の重量に対して２０重量％の硫酸の存在下、リン酸塩源のカルシウムのために０．８のＳＯ４／Ｃａモル比で、攻撃タンクに添加する。攻撃温度は６０℃で、攻撃時間は約１時間である。攻撃タンクのｐＨは１．７３である。岩石のフローは５ｋｇ／ｈであり、酸フローは１５．６リットル／ｈである。攻撃懸濁液中のＰ２Ｏ５含有量は、懸濁液の総重量に対して７．１０重量％である。
【０１８０】
濾過中、回収された液相のフローは１３．３ｋｇ／ｈである。
【０１８１】
攻撃収率は６５％である。
【０１８２】
以上のように、例４に関して、高濃度の硫酸及び６％を超えるＰ２Ｏ５含有量が存在すると、収率が６５％に低下する。
【０１８３】
本発明は、上述の実施形態に決して限定されるものではなく、添付の特許請求の範囲から逸脱することなく、多くの修正を行うことができることが理解される。
【国際調査報告】
2020530431.tif 000002
2020530431.tif 000003
2020530431.tif 000004
2020530431.tif 000005
2020530431.tif 000006
2020530431.tif 000007